БИФУНКЦИОНАЛЬНЫЙ КОБАЛЬТСОДЕРЖАЩИЙ ЦЕОЛИТНЫЙ КАТАЛИЗАТОР, СПОСОБ ЕГО ПОЛУЧЕНИЯ И СПОСОБ ПОЛУЧЕНИЯ АРОМАТИЧЕСКИХ УГЛЕВОДОРОДОВ

2
2
3
1. Бифункциональный кобальтсодержащий цеолитный катализатор для получения ароматических углеводородов из синтез-газа, содержащий в качестве структурного промотора оксид магния (II) и энергетический промотор, отличающийся тем, что в качестве цеолитного компонента используют цеолит ЦВМ в Ga-форме с мольным отношением SiO/АlО=30, а в качестве энергетического промотора - оксид титана или оксид гафния, при следующем соотношении компонентов в вес.ч:
кобальт
50-150
оксид магния (II)
2-8
оксид гафния или оксид титана
2-5
цеолит (Ga-форма)
100-300
2. Бифункциональный катализатор по п.1, отличающийся тем, что содержание кобальта составляет, предпочтительно, 100 вес.ч.
3. Бифункциональный катализатор по п.1, отличающийся тем, что содержание оксида магния составляет, предпочтительно, 4 вес.ч.
4. Бифункциональный катализатор по п.1, отличающийся тем, что содержание оксида титана или оксида гафния составляет, предпочтительно, 3 вес.ч.
5. Бифункциональный катализатор по п.1, отличающийся тем, что содержание цеолита (Ga-форма) составляет, предпочтительно, 200 вес.ч.
2
2
3
6. Способ получения бифункционального кобальтсодержащего цеолитного катализатора, включающий совместное смешение водных растворов нитратов кобальта и энергетического промотора с получением осадка в виде основных карбонатов, смешение влажного осадка с сухими порошками оксида магния и цеолита ЦВМ и формование полученной массы с последующей сушкой, отличающийся тем, что в качестве нитрата промотора используют основной нитрат титана или гафния, а в качестве цеолита ЦВМ используют цеолит в Ga-форме с мольным отношением SiO/АlО=30.
7. Способ получения бифункционального катализатора по п.5, отличающийся тем, что формование осуществляют экструзией, а сушку проводят при температуре 100-150°С.
-1
8. Способ получения ароматических углеводородов из синтез-газа, содержащего моноксид углерода и водород, включающий контактирование газа с эффективным количеством бифункционального кобальтсодержащего цеолитного катализатора при мольном отношении моноксида углерода и водорода 1:1, температуре 280°С, объемной скорости подачи газа 100 ч и атмосферном давлении, отличающийся тем, что в качестве катализатора используют катализатор по п.1.